(57)【要約】【課題】アルミニウムの酸化被膜を有し、かつ、湾曲部を有する装飾品を美的外観に優れたものとして提供すること、また、前記装飾品を備えた時計を提供すること。【解決手段】本発明の装飾品の製造方法は、主としてＡｌで構成され、かつ、その表面付近の少なくとも一部にＡｌの酸化被膜２２が形成された基材２（１ａ）の酸化被膜２２の表面の一部に、マスク５を被覆するマスキング工程（１ｂ）と、マスク５で被覆された基材２にエッチング処理を施し、酸化被膜２２の一部を除去する酸化被膜除去工程（１ｃ）と、酸化被膜２２の一部が除去された基材２を成形し、少なくとも一部に湾曲部を形成する成形工程（１ｄ）と、前記酸化被膜除去工程で酸化被膜２２が除去された部位に、酸化被膜３を形成する酸化工程（１ｅ）と、酸化被膜３を着色する着色工程（１ｆ）と、マスク５を除去し、酸化被膜（酸化被膜２２、酸化被膜３）に封孔処理を施す工程（１ｇ）とを有する。【選択図】図１
2005015898.tif 000002
【特許請求の範囲】
【請求項１】
主としてＡｌで構成され、かつ、その表面付近の少なくとも一部にＡｌの酸化被膜が形成された基材の前記酸化被膜上の一部にマスクを被覆するマスキング工程と、
前記マスクで被覆された前記基材にエッチング処理を施し、前記酸化被膜の一部を除去する酸化被膜除去工程と、
前記酸化被膜の一部が除去された前記基材を成形し、少なくとも一部に湾曲部を形成する成形工程と、
前記成形工程の後の工程として、前記酸化被膜除去工程で前記酸化被膜が除去された部位に酸化被膜を形成する酸化工程とを有することを特徴とする装飾品の製造方法。
【請求項２】
表面の少なくとも一部にＡｌの酸化被膜を有し、かつ該酸化被膜の下層として主としてＡｌで構成されたＡｌ層を有する基材の前記酸化被膜上の一部にマスクを被覆するマスキング工程と、
前記マスクで被覆された前記基材にエッチング処理を施し、前記酸化被膜の一部を除去する酸化被膜除去工程と、
前記酸化被膜の一部が除去された前記基材を成形し、少なくとも一部に湾曲部を形成する成形工程と、
前記成形工程の後の工程として前記酸化被膜除去工程で前記酸化被膜が除去された部位に酸化被膜を形成する酸化工程とを有することを特徴とする装飾品の製造方法。
【請求項３】
前記酸化工程の後に、前記酸化被膜の一部を着色する着色工程を有し、さらに、該着色工程の後に、前記マスクを除去するマスク除去工程を有する請求項１または２に記載の装飾品の製造方法。
【請求項４】
前記マスキング工程と前記エッチング工程との間に、前記酸化被膜の一部を着色する着色工程を有する請求項１ないし３のいずれかに記載の装飾品の製造方法。
【請求項５】
前記酸化工程の後に、前記酸化被膜を封孔する封孔工程を有する請求項１ないし４のいずれかに記載の装飾品の製造方法。
【請求項６】
前記成形工程に供される前記基材の前記酸化被膜が形成された面において、前記酸化被膜が形成されている領域の占める面積の割合が、５０％以下である請求項１ないし５のいずれかに記載の装飾品の製造方法。
【請求項７】
前記成形工程に供される前記基材において、前記酸化被膜は、前記基材の表面の異なる複数個の領域に独立して存在するものであり、前記領域１個あたりの面積が１００００ｍｍ２以下である請求項１ないし６のいずれかに記載の装飾品の製造方法。
【請求項８】
前記湾曲部の曲率半径Ｒは、１０〜１０００ｍｍである請求項１ないし７のいずれかに記載の装飾品の製造方法。
【請求項９】
前記酸化被膜の平均厚さは、５〜３０μｍである請求項１ないし８のいずれかに記載の装飾品の製造方法。
【請求項１０】
前記成形工程において、打ち抜き加工と、曲げ加工とを行う請求項１ないし９のいずれかに記載の装飾品の製造方法。
【請求項１１】
前記基材から複数個の装飾品を製造する請求項１ないし１０のいずれかに記載の装飾品の製造方法。
【請求項１２】
請求項１ないし１１のいずれかに記載の方法により製造されたことを特徴とする装飾品。
【請求項１３】
装飾品は、時計用外装部品である請求項１２に記載の装飾品。
【請求項１４】
請求項１２または１３に記載の装飾品を備えたことを特徴とする時計。
【発明の詳細な説明】
【０００１】
【発明の属する技術分野】
本発明は、装飾品の製造方法、装飾品および時計に関する。
【０００２】
【従来の技術】
アルミニウム製の基材に酸化被膜（アルマイト層）を形成（アルマイト処理）し、その後、該酸化被膜の表面の一部にマスクを被覆し、さらに、酸化被膜にエッチングや着色等の処理を施すことにより装飾品を製造する技術は、広く知られている。アルミニウムの酸化被膜は、通常、多孔性の膜として形成されるものであり、着色性に優れるため、上記のような方法により、優れた美的外観の装飾品を得ることことができる。
【０００３】
しかしながら、上記のような処理は、平面部に対して施すことを前提としており、曲面部等に対して行うのは非常に困難であった。すなわち、酸化被膜に対するマスクの被覆は、通常、スクリーン印刷により行われているため、曲面部等におけるマスク形成は非常に困難であり、また、仮に、マスク形成ができた場合であっても、曲面部等（特に、微小な凹凸を有する部位）においては、十分な位置精度でパターニングするのは実質的に不可能であるため、製造される装飾品の歩留りは著しく低いものとなるという問題があった。
【０００４】
また、予め平板状の基材にアルマイト処理を施し、当該アルマイト処理が施された平板状の基材を成形することにより曲面部を形成した方法も考えられるが、このような方法では、酸化被膜に大きなひびや割れを生じ易く、最終的に得られる装飾品において、十分な美的外観を得るのが非常に困難であった。
このような問題を解決する目的で、基材表面に、カーボンブラックを含む塗料を塗布することにより塗膜を形成し、該塗膜をＹＡＧレーザーで、パターニングするという試みがある（例えば、特許文献１参照）。
【０００５】
しかしながら、この方法では、ＹＡＧレーザーにより塗膜を確実に除去するのが困難で、塗膜が除去されるべき部位にその一部（樹脂層）が残存し易かった。一方、レーザーの出力を大きくすることにより、塗膜の完全な除去を試みると、除去されるべきではない領域の塗膜が溶融等により変形したり、酸化被膜が不均一に除去されてしまったり、さらには、下地のアルミニウムの表面まで荒らされるといった問題があった。
【０００６】
【特許文献１】
特開平６−３１６７６７号公報（第２頁）
【０００７】
【発明が解決しようとする課題】
本発明の目的は、アルミニウムの酸化被膜を有し、かつ、湾曲部を有する装飾品を美的外観に優れたものとして提供すること、また、前記装飾品を備えた時計を提供することにある。
【０００８】
【課題を解決するための手段】
このような目的は、下記の本発明により達成される。
本発明の装飾品の製造方法は、主としてＡｌで構成され、かつ、その表面付近の少なくとも一部にＡｌの酸化被膜が形成された基材の前記酸化被膜上の一部にマスクを被覆するマスキング工程と、
前記マスクで被覆された前記基材にエッチング処理を施し、前記酸化被膜の一部を除去する酸化被膜除去工程と、
前記酸化被膜の一部が除去された前記基材を成形し、少なくとも一部に湾曲部を形成する成形工程と、
前記成形工程の後の工程として、前記酸化被膜除去工程で前記酸化被膜が除去された部位に酸化被膜を形成する酸化工程とを有することを特徴とする。
これにより、アルミニウムの酸化被膜を有し、かつ、湾曲部を有する装飾品を美的外観に優れたものとして提供することができる。
【０００９】
本発明の装飾品の製造方法は、表面の少なくとも一部にＡｌの酸化被膜を有し、かつ該酸化被膜の下層として主としてＡｌで構成されたＡｌ層を有する基材の前記酸化被膜上の一部にマスクを被覆するマスキング工程と、
前記マスクで被覆された前記基材にエッチング処理を施し、前記酸化被膜の一部を除去する酸化被膜除去工程と、
前記酸化被膜の一部が除去された前記基材を成形し、少なくとも一部に湾曲部を形成する成形工程と、
前記成形工程の後の工程として前記酸化被膜除去工程で前記酸化被膜が除去された部位に酸化被膜を形成する酸化工程とを有することを特徴とする。
これにより、アルミニウムの酸化被膜を有し、かつ、湾曲部を有する装飾品を美的外観に優れたものとして提供することができる。
【００１０】
本発明の装飾品の製造方法では、前記酸化工程の後に、前記酸化被膜の一部を着色する着色工程を有し、さらに、該着色工程の後に、前記マスクを除去するマスク除去工程を有することが好ましい。
これにより、装飾品の美的外観をさらに優れたものとすることができる。
本発明の装飾品の製造方法では、前記マスキング工程と前記エッチング工程との間に、前記酸化被膜の一部を着色する着色工程を有することが好ましい。
これにより、装飾品の美的外観をさらに優れたものとすることができる。
【００１１】
本発明の装飾品の製造方法では、前記酸化工程の後に、前記酸化被膜を封孔する封孔工程を有することが好ましい。
これにより、装飾品の耐食性を向上させることができる。また、着色工程を有する場合、得られる装飾品は色落ちし難いものとなる。
本発明の装飾品の製造方法では、前記成形工程に供される前記基材の前記酸化被膜が形成された面において、前記酸化被膜が形成されている領域の占める面積の割合が、５０％以下であることが好ましい。
これにより、酸化被膜の割れやひびをより効果的に防止することができ、装飾品の美的外観をさらに優れたものとすることができる。
【００１２】
本発明の装飾品の製造方法では、前記成形工程に供される前記基材において、前記酸化被膜は、前記基材の表面の異なる複数個の領域に独立して存在するものであり、前記領域１個あたりの面積が１００００ｍｍ２以下であることが好ましい。
これにより、酸化被膜の割れやひびをより効果的に防止することができ、装飾品の美的外観をさらに優れたものとすることができる。
【００１３】
本発明の装飾品の製造方法では、前記湾曲部の曲率半径Ｒは、１０〜１０００ｍｍであることが好ましい。
このように、本発明では、比較的曲率半径の小さい湾曲部を有する装飾品を好適に製造することができる。
本発明の装飾品の製造方法では、前記酸化被膜の平均厚さは、５〜３０μｍであることが好ましい。
これにより、装飾品の耐久性を特に優れたものとすることができる。
【００１４】
本発明の装飾品の製造方法では、前記成形工程において、打ち抜き加工と、曲げ加工とを行うことが好ましい。
これにより、装飾品の生産性が特に優れたものとなる。また、得られる装飾品は、各個体間での品質のバラツキが特に小さいものとなる。
本発明の装飾品の製造方法では、前記基材から複数個の装飾品を製造することが好ましい。
これにより、装飾品をさらに生産性良く製造することができる。
【００１５】
本発明の装飾品は、本発明の方法により製造されたことを特徴とする。
これにより、アルミニウムの酸化被膜を有し、かつ、湾曲部を有する装飾品を美的外観に優れたものとして提供することができる。
本発明の装飾品では、装飾品は、時計用外装部品であることが好ましい。
このように、装飾品としての外観の美しさとともに、実用品としての耐久性、耐食性、耐磨耗性等が求められる時計用外装部品に、本発明は好適に適用することができる。
【００１６】
本発明の時計は、本発明の装飾品を備えたことを特徴とする。
これにより、アルミニウムの酸化被膜を有し、かつ、湾曲部を有する装飾品を備えた時計を得ることができる。また、本発明は、外観の美しさとともに、実用品としての耐久性、耐食性、耐磨耗性等が求められる時計に、より好適に適用することができる。
【００１７】
【発明の実施の形態】
以下、本発明の装飾品の製造方法、装飾品および時計の好適な実施形態について、添付図面を参照しつつ説明する。
まず、本発明の装飾品の製造方法、装飾品および時計の第１実施形態について説明する。
【００１８】
図１は、本発明の装飾品の製造方法の第１実施形態を示す断面図である。
図１に示すように、本実施形態の装飾品の製造方法は、主としてＡｌで構成され、かつ、その表面付近の少なくとも一部にＡｌの酸化被膜２２が形成された基材２（１ａ）の酸化被膜２２の表面の一部に、マスク５を被覆するマスキング工程（１ｂ）と、マスク５で被覆された基材２にエッチング処理を施し、酸化被膜２２の一部を除去する酸化被膜除去工程（１ｃ）と、酸化被膜２２の一部が除去された基材２を成形し、少なくとも一部に湾曲部を形成する成形工程（１ｄ）と、前記酸化被膜除去工程で酸化被膜２２が除去された部位に、酸化被膜３を形成する酸化工程（１ｅ）と、酸化被膜３を着色する着色工程（１ｆ）と、マスク５を除去し、酸化被膜（酸化被膜２２、酸化被膜３）に封孔処理を施す工程（１ｇ）とを有する。
【００１９】
［基材］
基材２は、主としてＡｌで構成される基部２１と、基部２１の表面側に形成されたＡｌの酸化被膜２２とを有している（１ａ）。
基部２１は、主としてＡｌで構成されるものであればいかなるものであってもよい。例えば、基部２１は、実質的にＡｌのみで構成されるものであってもよいし、Ａｌ以外の元素（例えば、Ｃｕ、Ｍｎ、Ｓｉ、Ｍｇ、Ｚｎ等）を含む合金や化合物等を含むものであってもよい。前記のような元素を含むことにより、例えば、基材２の強度、加工性、耐食性、光沢度等の特性を向上させることができる。
【００２０】
基材２は、いかなる方法で製造されたものであってもよいが、通常、Ａｌで構成される部材を用意し、この部材に酸化処理（アルマイト処理）を施すことにより得られる。
基材２の製造に用いられる前記部材は、いかなる方法で製造されたものでもよいが、その製造方法としては、例えば、プレス加工、切削加工、鍛造加工、鋳造加工、粉末冶金焼結、金属粉末射出成形（ＭＩＭ）、ロストワックス法等が挙げられる。
【００２１】
また、前記部材に対する酸化処理（アルマイト処理）の方法としては、例えば、陽極酸化処理等が挙げられる。
陽極酸化により、酸化被膜２２を形成する場合、電解液としては、例えば、硫酸溶液、シュウ酸溶液、リン酸溶液、クロム酸溶液等を用いることができる。
電解液として、硫酸溶液を用いる場合、硫酸溶液（水溶液）の濃度は１０〜２０ｗｔ％程度、電流密度は０．５〜２Ａ／ｄｍ２程度、電解液温度は１５〜２５℃程度、処理時間は３０〜６０分程度であるのが好ましい。
【００２２】
また、電解液として、シュウ酸溶液を用いる場合、シュウ酸溶液（水溶液）の濃度は２〜５ｗｔ％程度、電流密度は１〜２０Ａ／ｄｍ２程度、電解液温度は３〜５℃程度、処理時間は３０〜６０分程度であるのが好ましい。
酸化被膜２２の平均厚さは、特に限定されないが、５〜３０μｍであるのが好ましく、２０〜３０μｍであるのがより好ましい。酸化被膜２２の平均厚さが前記下限値未満であると、最終的に得られる装飾品１Ａの耐久性を十分に高めるのが困難になる可能性がある。一方、酸化被膜２２の平均厚さが前記上限値を超えると、酸化被膜２２の各部位における膜厚のバラツキが大きくなる傾向を示す。また、酸化被膜２２の内部応力が高くなり、クラックが発生し易くなる。
【００２３】
［マスキング工程］
上記のような基材２の酸化被膜２２の表面の一部に、マスク５を被覆する（１ｂ）。このマスク５は、後述する酸化被膜除去工程において、被覆した部位の酸化被膜２２を保護する機能を有する。
マスク５としては、酸化被膜除去工程において、被覆した部位の酸化被膜２２を保護する機能を有するものであればいかなるものでもよいが、後述するマスク５を除去する工程において、容易に除去することができるものであるのが好ましい。
【００２４】
このようなマスク５を構成する材料としては、例えば、アクリル系樹脂、ポリイミド系樹脂、ポリスルホン系樹脂、エポキシ系、フッ素系等の樹脂材料や、Ａｕ、Ｎｉ、Ｐｄ、Ｃｕ、Ａｇ、Ｔｉ、Ｃｒ等の金属材料を用いることができる。
マスク５の形成方法は、特に限定されず、例えば、ディッピング、刷毛塗り、噴霧塗装、静電塗装、電着塗装等の塗装、電解メッキ、浸漬メッキ、無電解メッキ等の湿式メッキ法、熱ＣＶＤ、プラズマＣＶＤ、レーザーＣＶＤ等の化学蒸着法（ＣＶＤ）、真空蒸着、スパッタリング、イオンプレーティング等の乾式メッキ法、溶射等が挙げられる。
【００２５】
マスク５の平均厚さは、特に限定されないが、例えば、１００〜２０００μｍであるのが好ましく、５００〜１０００μｍであるのがより好ましい。マスク５の平均厚さが前記下限値未満であると、マスク５にピンホールが発生し易くなる傾向がある。このため、後述する酸化被膜除去工程において、マスク５としての機能（被覆した部位の酸化被膜２２を保護する機能）を十分に発揮するのが困難となり、得られる装飾品１Ａの美的外観が低下する可能性がある。一方、マスク５の平均厚さが前記上限値を超えると、マスク５の各部位における膜厚のバラツキが大きくなる傾向を示す。また、マスク５の内部応力が高くなり、結果として、マスク５と酸化被膜２２との密着性が低下したり、クラックが発生し易くなる。
【００２６】
また、マスク５は、実質的に透明であるのが好ましい。これにより、酸化被膜２２との密着状態を外部から容易に視認することができる。
マスク５は、例えば、スクリーン印刷、タコ印刷（パッド印刷）、フォトレジスト、レーザーによるパターニング等の印刷法等により、好適に形成することができる。
【００２７】
また、マスク５は、酸化被膜２２の表面に、直接、所望の形状となるように形成されるものに限定されない。例えば、酸化被膜２２の表面のほぼ全面に、マスク５の構成材料を被覆した後、その一部を除去することにより、所望のパターンを有するマスク５としてもよい。
酸化被膜２２の表面のほぼ全面に被覆されたマスク５の一部を除去する方法としては、例えば、除去したい部位のマスク５に、レーザー光を照射する方法等が挙げられる。このとき用いられるレーザーとしては、例えば、Ｎｅ−Ｈｅレーザー、Ａｒレーザー、ＣＯ２レーザー等の気体レーザーや、ルビーレーザー、半導体レーザー、ＹＡＧレーザー、ガラスレーザー、ＹＶＯ４レーザー、エキシマレーザー等が挙げられる。
【００２８】
また、酸化被膜２２の表面のほぼ全面に、マスク５の構成材料を被覆した後、フォトリソグラフィー法等によりその一部を硬化させ、その後、未硬化の部位を除去することにより、所望のパターンを有するマスク５としてもよい。
また、上記のようなマスク５の形成に先立ち、酸化被膜２２に対して、下地処理を施してもよい。下地処理の目的は、いかなるものであってもよいが、例えば、下地処理により、酸化被膜２２とマスク５との密着性の向上等を図ることができる。前処理としては、例えば、ブラスト処理、アルカリ洗浄、酸洗浄、水洗、有機溶剤洗浄、ボンバード処理等の清浄化処理、エッチング処理等が挙げられるが、この中でも特に、清浄化処理が好ましい。酸化被膜２２の表面に、清浄化処理を施すことにより、酸化被膜２２とマスク５との密着性が特に優れたものとなる。
【００２９】
［酸化被膜除去工程］
次に、マスク５が被覆されていない部位の酸化被膜２２をエッチングにより除去する（１ｃ）。このように、酸化被膜２２の一部を除去することにより、基部２１上に残存する酸化被膜２２は、１個当たりの面積が小さいものとなる。その結果、後に詳述するように、成形工程において湾曲部を形成する際に、酸化被膜２２に割れやひびが生じるのを好適に防止することができる。また、酸化被膜２２の一部を除去することにより、基材２は、その表面に凹凸のパターンが形成される。その結果、最終的に得られる装飾品１Ａも、これに対応する凹凸パターンを有するものとなり、装飾品１Ａの美的外観は、特に優れたものとなる。
【００３０】
エッチング法としては、例えば、ウェットエッチング、ドライエッチング等が挙げられるが、中でも、ウェットエッチングが好ましい。酸化被膜２２の除去方法として、ウェットエッチングを採用することにより、比較的簡易な装置で、マスク５で被覆されていない部位の酸化被膜２２を容易かつ確実に除去することができる。
【００３１】
酸化被膜２２の除去をウェットエッチングにより行う場合、エッチング液としては、例えば、水酸化ナトリウム水溶液等を用いることができる。
また、エッチング液を基材２に付与する方法としては、例えば、浸漬法（エッチング液中に、マスク５で被覆された基材２を浸漬する方法）、スプレー法、刷毛塗り、インクジェット法等が挙げられる。この中でも、浸漬法は、比較的短時間で、容易かつ確実に酸化被膜２２を除去できるという点で優れている。また、浸漬法では、基材２に付与されるエッチング液の温度、組成等を容易に管理することができ、また、基材２と剥離剤との接触時間（基材２のエッチング液中への浸漬時間）を制御し易いという点でも優れている。
この工程で用いるエッチング剤（エッチング液）は、マスク５を実質的に溶解、剥離せずに、マスク５が被覆されていない部位の酸化被膜２２のみを選択的に除去することが可能なものを用いるのが好ましい。
【００３２】
以上のような酸化被膜除去工程を終えた基材２（後述する成形工程に供される基材２）の酸化被膜２２が形成された面において、酸化被膜２２が形成されている領域の占める面積の割合は、５０％以下であるのが好ましく、５〜１０％であるのがより好ましい。酸化被膜２２が形成されている領域の占める面積の割合が前記範囲内の値であると、酸化被膜２２の割れやひびをより効果的に防止することができ、得られる装飾品１Ａの美的外観を特に優れたものとすることができる。
【００３３】
また、以上のような酸化被膜除去工程を終えた基材２（後述する成形工程に供される基材２）において、酸化被膜２２は、基材２の表面の異なる複数個の領域に独立して存在するものであり、前記領域１個あたりの面積が５００００ｍｍ２以下であるのが好ましく、３００００ｍｍ２以下であるのがより好ましく、２００００〜５０００ｍｍ２であるのがさらに好ましい。このように、酸化被膜２２の各領域の面積（領域１個あたりの面積）が比較的小さいものであると、酸化被膜２２の割れやひびをより効果的に防止することができ、得られる装飾品１Ａの美的外観を特に優れたものとすることができる。
【００３４】
［成形工程］
次に、酸化被膜２２の一部が除去された基材２を成形し、少なくとも一部に湾曲部を形成する（１ｄ）。このように、本工程において湾曲部を形成することにより、最終的に得られる装飾品１Ａは、湾曲部を有するものとなる。
このように、本発明では、前述したような酸化被膜除去工程の後に、基材を成形し、湾曲部を形成する工程を有する点に特徴を有する。これにより、湾曲部を有する装飾品を効率良く製造することができる。すなわち、湾曲部を有するアルミニウム製の基材を用意し、該基材に対してエッチング等の処理を施すことにより装飾品を製造する方法に比べて、本発明は装飾品の生産性に優れている。また、本発明では、前述した酸化被膜除去工程において、酸化被膜の一部を除去するので、成形工程において、酸化被膜にひびや割れ（特に、大きなひびや割れ）が発生するのを効果的に防止することができる。すなわち、酸化被膜がほぼ全面に形成された基材を用いる場合に比べて、製造される装飾品の歩留りは、飛躍的に向上する。
【００３５】
本工程で形成される湾曲部の曲率半径Ｒは、特に限定されないが、１０ｍｍ以上であるのが好ましく、１０〜１０００ｍｍであるのがより好ましく、３０〜１０００ｍｍであるのがさらに好ましい。このように、本発明では、湾曲部の曲率半径を比較的小さいものとすることができる。このように本発明によれば、従来では得るのが困難であった曲率半径の小さい湾曲部を有する装飾品を、容易かつ確実に得ることができる。
【００３６】
また、湾曲部を形成する方法としては、例えば、プレス成形、ダイキャスト成形等が挙げられる。
上述したように、本工程（成形工程）は、少なくとも湾曲部を形成する処理（曲げ処理）を行うものであるが、本工程においては、このような曲げ処理以外の処理を行ってもよい。例えば、前記酸化被膜除去工程で酸化被膜２２の一部が除去された基材２から、複数個の部材を打ち抜く、打ち抜き加工を施した後、各部材に対して、上記のような曲げ加工を施してもよい。これにより、例えば、１枚の基材２から複数個の装飾品１Ａを製造することができ、装飾品１Ａの生産性が特に優れたものとなる。また、このように、１枚の基材２から複数個の装飾品１Ａを製造することにより、得られる装飾品１Ａは、各個体間での品質のバラツキが特に小さいものとなる。
【００３７】
［酸化工程］
次に、前記酸化被膜除去工程で酸化被膜２２が除去された部位に、酸化被膜３を形成する（１ｅ）。これにより、基材２は、その表面のほぼ全体に酸化被膜（酸化被膜２２、酸化被膜３）が形成されたものとなる。このように、ほぼ全表面に酸化被膜が形成されることにより、最終的に得られる装飾品１Ａは、耐食性等に優れたものとなる。また、酸化被膜は、高硬度で、優れた耐磨耗性・耐擦傷性を有している。このため、基材２のほぼ全面に酸化被膜が形成されることにより、最終的に得られる装飾品１Ａは、破損、損傷等を生じ難いものとなる。
【００３８】
酸化被膜３は、例えば、前述した酸化被膜２２と同様の方法により、形成することができる。
酸化被膜３の平均厚さは、特に限定されないが、５〜３０μｍであるのが好ましく、２０〜３０μｍであるのがより好ましい。酸化被膜３の平均厚さが前記下限値未満であると、最終的に得られる装飾品１Ａの耐久性を十分に高めるのが困難になる可能性がある。一方、酸化被膜３の平均厚さが前記上限値を超えると、酸化被膜３の各部位における膜厚のバラツキが大きくなる傾向を示す。また、酸化被膜３の内部応力が高くなり、クラックが発生し易くなる。
【００３９】
［着色工程］
次に、酸化被膜３を着色することにより、着色層４を形成する（１ｆ）。これにより、基材２は、その表面に色調の異なる複数の部位（着色された着色層４と着色されていない酸化被膜２２）を有するものとなる。
着色層４は、例えば、酸化被膜３に着色剤を付与することにより形成することができる。
【００４０】
酸化被膜３に着色剤を付与する方法としては、例えば、浸漬法（着色剤を含む液体中に、マスク５で被覆された基材２を浸漬する方法）、スプレー法、刷毛塗り、インクジェット法等が挙げられる。この中でも、浸漬法は、比較的短時間で、容易かつ確実に酸化被膜３を着色することができるという点で優れている。また、浸漬法では、酸化被膜３に付与される着色剤の温度、組成等を容易に管理することができ、また、酸化被膜３と着色剤との接触時間（基材２の着色液中への浸漬時間）を制御し易いという点でも優れている。
【００４１】
本工程で用いることができる着色剤としては、例えば、顔料、染料等が挙げられる。このような顔料、染料としては、例えば、カーボンブラック、スピリットブラック、ランプブラック（Ｃ．Ｉ．Ｎｏ．７７２６６）、マグネタイト、チタンブラック、黄鉛、カドミウムイエロー、ミネラルファストイエロー、ネーブルイエロー、ナフトールイエローＳ、ハンザイエローＧ、パーマネントイエローＮＣＧ、クロムイエロー、ベンジジンイエロー、キノリンイエロー、タートラジンレーキ、赤口黄鉛、モリブデンオレンジ、パーマネントオレンジＧＴＲ、ピラゾロンオレンジ、ベンジジンオレンジＧ、カドミウムレッド、パーマネントレッド４Ｒ、ウオッチングレッドカルシウム塩、エオシンレーキ、ブリリアントカーミン３Ｂ、マンガン紫、ファストバイオレットＢ、メチルバイオレットレーキ、紺青、コバルトブルー、アルカリブルーレーキ、ビクトリアブルーレーキ、ファーストスカイブルー、インダンスレンブルーＢＣ、群青、アニリンブルー、フタロシアニンブルー、カルコオイルブルー、クロムグリーン、酸化クロム、ピグメントグリーンＢ、マラカイトグリーンレーキ、フタロシアニングリーン、ファイナルイエローグリーンＧ、ローダミン６Ｇ、キナクリドン、ローズベンガル（Ｃ．Ｉ．Ｎｏ．４５４３２）、Ｃ．Ｉ．ダイレクトレッド１、Ｃ．Ｉ．ダイレクトレッド４、Ｃ．Ｉ．アシッドレッド１、Ｃ．Ｉ．ベーシックレッド１、Ｃ．Ｉ．モーダントレッド３０、Ｃ．Ｉ．ピグメントレッド４８：１、Ｃ．Ｉ．ピグメントレッド５７：１、Ｃ．Ｉ．ピグメントレッド１２２、Ｃ．Ｉ．ピグメントレッド１８４、Ｃ．Ｉ．ダイレクトブルー１、Ｃ．Ｉ．ダイレクトブルー２、Ｃ．Ｉ．アシッドブルー９、Ｃ．Ｉ．アシッドブルー１５、Ｃ．Ｉ．ベーシックブルー３、Ｃ．Ｉ．ベーシックブルー５、Ｃ．Ｉ．モーダントブルー７、Ｃ．Ｉ．ピグメントブルー１５：１、Ｃ．Ｉ．ピグメントブルー１５：３、Ｃ．Ｉ．ピグメントブルー５：１、Ｃ．Ｉ．ダイレクトグリーン６、Ｃ．Ｉ．ベーシックグリーン４、Ｃ．Ｉ．ベーシックグリーン６、Ｃ．Ｉ．ピグメントイエロー１７、Ｃ．Ｉ．ピグメントイエロー９３、Ｃ．Ｉ．ピグメントイエロー９７、Ｃ．Ｉ．ピグメントイエロー１２、Ｃ．Ｉ．ピグメントイエロー１８０、Ｃ．Ｉ．ピグメントイエロー１６２、ニグロシン染料（Ｃ．Ｉ．Ｎｏ．５０４１５Ｂ）、金属錯塩染料、シリカ、酸化アルミニウム、マグネタイト、マグヘマイト、各種フェライト類、酸化第二銅、酸化ニッケル、酸化亜鉛、酸化ジルコニウム、酸化チタン、酸化マグネシウム等の金属酸化物や、Ｆｅ、Ｃｏ、Ｎｉのような磁性金属を含む磁性材料等が挙げられ、これらのうち１種または２種以上を組み合わせて用いることができる。
なお、図示の構成では、酸化被膜３の外表面側の領域に着色層４が形成される（酸化被膜３の厚さ方向の一部のみが着色される）構成となっているが、酸化被膜３は、その厚さ方向全体が着色されるものであってもよい。
【００４２】
［マスク除去工程、封孔工程］
その後、マスク５を除去し、酸化被膜（酸化被膜２２、酸化被膜３）に封孔処理を施すことにより、装飾品１Ａが得られる（１ｇ）。
マスク５の除去は、いかなる方法で行ってもよいが、マスク５を除去することが可能であり、かつ酸化被膜に対して実質的にダメージを与えないマスク除去剤を用いて行うのが好ましい。
【００４３】
このようなマスク除去剤を用いることにより、マスク５の除去を容易かつ確実に行うことができる。
マスク５の除去に用いられるマスク除去剤は、特に限定されないが、液体、気体等の流体であるのが好ましく、その中でも特に、液体であるのが好ましい。これにより、マスク５の除去をさらに容易かつ確実に行うことが可能となる。
【００４４】
マスク除去剤としては、例えば、硝酸、硫酸、アンモニア、過酸化水素、水、二硫化炭素、四塩化炭素等の無機溶媒や、メチルエチルケトン（ＭＥＫ）、アセトン、ジエチルケトン、メチルイソブチルテトン（ＭＩＢＫ）、メチルイソプロピルケトン（ＭＩＰＫ）、シクロヘキサノン等のケトン系溶媒、メタノール、エタノール、イソプロパノール、エチレングリコール、ジエチレングリコール（ＤＥＧ）、グリセリン等のアルコール系溶媒、ジエチルエーテル、ジイソプロピルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）等のエーテル系溶媒、メチルセロソルブ、エチルセロソルブ、フェニルセロソルブ等のセロソルブ系溶媒、ヘキサン、ペンタン、ヘプタン、シクロヘキサン等の脂肪族炭化水素系溶媒、トルエン、キシレン、ベンゼン等の芳香族炭化水素系溶媒、ピリジン、ピラジン、フラン、ピロール、チオフェン等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン等のハロゲン化合物系溶媒、酢酸エチル、酢酸メチル、ギ酸エチル等のエステル系溶媒、ジメチルスルホキシド（ＤＭＳＯ）、スルホラン等の硫黄化合物系溶媒、アセトニトリル、プロピオニトリル等のニトリル系溶媒、ギ酸、酢酸、トリクロロ酢酸、トリフルオロ酢酸等の有機酸系溶媒等の有機溶媒等から選択される１種または２種以上を混合したものや、これらに、硝酸、硫酸、塩化水素、フッ化水素、リン酸等の酸性物質、水酸化ナトリウム、水酸化カリウム、水酸化リチウム、水酸化カルシウム、水酸化マグネシウム、アンモニア等のアルカリ性物質、過マンガン酸カリウム（ＫＭｎＯ４）、二酸化マンガン（ＭｎＯ２）、二クロム酸カリウム（Ｋ２Ｃｒ２Ｏ７）、オゾン、濃硫酸、硝酸、サラシ粉、過酸化水素、キノン類等の酸化剤、チオ硫酸ナトリウム（Ｎａ２Ｓ２Ｏ３）、硫化水素、過酸化水素、ヒドロキノン類等の還元剤を混合したもの等が挙げられる。
【００４５】
マスク５を除去する方法としては、例えば、マスク除去剤を噴霧する方法（スプレー法）、液体状態のマスク除去剤に浸漬する方法（液体状態のマスク除去剤に浸漬した状態で電解する方法等を含む）、インクジェット法等が挙げられるが、この中でも特に、液体状態のマスク除去剤に浸漬する方法が好ましい。これにより、マスク５の除去をさらに容易かつ確実に行うことが可能となる。
【００４６】
マスク５の除去を、液体状態のマスク除去剤に浸漬することにより行う場合、マスク除去剤の温度は、特に限定されないが、例えば、１５〜１００℃であるのが好ましく、３０〜５０℃であるのがより好ましい。マスク除去剤の温度が前記下限値未満であると、マスク５の厚さ等によっては、マスク５を十分に除去するのに要する時間が長くなり、装飾品１Ａの生産性が低下する場合がある。一方、マスク除去剤の温度が前記上限値を超えると、マスク除去剤の蒸気圧、沸点等によっては、マスク除去剤の揮発量が多くなり、マスク５の除去に必要なマスク除去剤の量が多くなる傾向を示す。
【００４７】
また、マスク除去剤への浸漬時間は、特に限定されないが、例えば、５〜６０分間であるのが好ましく、５〜３０分間であるのがより好ましい。マスク除去剤への浸漬時間が前記下限値未満であると、マスク５の厚さ、マスク除去剤の温度等によっては、マスク５を十分に除去するのが困難となる場合がある。一方、マスク除去剤への浸漬時間が前記上限値を超えると、装飾品１Ａの生産性が低下する。
【００４８】
上記のようにしてマスク５を除去した後、酸化被膜（酸化被膜２２、酸化被膜３）を封孔する封孔処理を行う。封孔処理を行うことにより、酸化被膜中に存在する微細孔（空孔）が閉塞、充填される。これにより、得られる装飾品１Ａの長期安定性、耐食性、耐酸化性、耐硫化性、耐光性等を特に優れたものとすることができる。また、封孔処理を行うことにより、酸化被膜（酸化被膜２２、酸化被膜３）の空孔内への汚れの侵入を防止することができるため、装飾品１Ａは、汚れの付着し難いものとなる。また、汚れが付着した場合であっても、容易に除去することができる。また、封孔処理を行うことにより、前記着色工程で酸化被膜３の空孔内に入り込んだ着色剤（着色層４中の着色剤）が確実に保持されることになり、色落ち等の問題を生じ難いものとなる。また、酸化被膜の空孔内に、後述するような潤滑剤や感光物質等を付与した場合においては、封孔処理を行うことにより、これらの材料の特性を十分長期間にわたって発揮させることができる。
【００４９】
封孔処理は、いかなる方法、条件で行うものであってもよいが、例えば、水蒸気雰囲気中に基材２を放置する方法や、熱水からなる封孔浴中に、基材２を浸漬する方法等を挙げることができる。また、封孔処理は、例えば、加圧下で行ってもよい。封孔処理を加圧下で行うことにより、封孔浴である熱水の温度を、常圧下での沸点以上に熱水の温度を上げることができ、耐食性向上の効果がより大きいものとなる。
【００５０】
熱水の温度は、常圧付近の圧力雰囲気下においては、８５℃以上であるのが好ましく、９０℃以上であるのがより好ましい。熱水の温度が８５℃未満であると、封孔処理の効果が十分に得られない場合がある。
また、熱水への浸漬時間は、０．５〜５分間であるのが好ましく、１〜２分間であるのがより好ましい。熱水への浸漬時間が前記下限値未満であると、封孔処理の効果が十分に得られない場合がある。一方、熱水への浸漬時間が前記上限値を超えると、封孔処理による効果のさらなる向上を図るのが困難となり、また、装飾品１Ａの生産性が低下する。
【００５１】
また、本発明では、装飾品の表面付近（好ましくは、酸化被膜（酸化被膜２２、酸化被膜３）の空孔内）に、例えば、フッ素系樹脂（例えば、ポリテトラフルオロエチレン（ＰＴＦＥ）等）、二硫化モリブデン、シリコーンオイル、黒鉛、窒化ホウ素（ＢＮ）、フッ化炭素（（ＣＦ）ｎ）、硫化鉛、金属石鹸等の潤滑剤、ハロゲン化銀等の感光性物質等を付与する工程を有していてもよい。これにより、得られる装飾品１Ａを、付与された材料に応じた機能を有するものとすることができる。例えば、酸化被膜の空孔内に潤滑剤を付与することにより、得られる装飾品１Ａの滑り性が向上し、ザラツキ感を軽減、防止することができる。その結果、装飾品１Ａが皮膚等に接触したときの違和感、不快感を軽減、防止することができる。また、酸化被膜の空孔内に感光物質を付与することにより、得られる装飾品１Ａは、置かれた環境の光量等の変化に伴い、酸化被膜の色調が変化するものとなる。これにより、装飾品１Ａの装飾性をさらに高めることができる。
【００５２】
次に、装飾品１Ａについて説明する。
装飾品１Ａは、湾曲部を有し、装飾性を備えた物品であればいかなるものでもよいが、例えば、置物等のインテリア、エクステリア用品、宝飾品、時計ケース（胴、裏蓋、飾り縁等）、時計バンド（こま、バンド中留、バンド・バングル着脱機構等を含む）、文字盤、表示板、時計用針、ベゼル（例えば、回転ベゼル等）、りゅうず（例えば、ネジロック式りゅうず等）、ボタン等の時計用外装部品、ムーブメントの地板、歯車、輪列受け、回転錘等の時計用内装部品、メガネ、ネクタイピン、カフスボタン、指輪、ネックレス、ブレスレット、アンクレット、ブローチ、ペンダント、イヤリング、ピアス等の装身具、ライターまたはそのケース、自動車のホイール、ゴルフクラブ等のスポーツ用品、銘板、パネル、賞杯、その他ハウジング等を含む各種機器部品、各種容器等が挙げられる。この中でも特に、時計用外装部品が好ましい。時計用外装部品は、装飾品として外観の美しさが要求されるとともに、実用品として、耐久性、耐食性、耐磨耗性等が要求されるが、本発明によればこれらの要件を全て満足することができる。
【００５３】
また、本発明の時計は、上述したような本発明の装飾品を有するものである。上述したように、本発明の装飾品は、高硬度で、耐擦傷性（耐磨耗性）、耐食性に優れ、長期間にわたって優れた美的外観を保持することができるものである。このため、このような装飾品を備えた本発明の時計は、時計としての求められる要件を十分に満足することができる。すなわち、本発明の時計は、特に優れた審美性を長期間にわたって保持することができる。なお、本発明の時計を構成する前記装飾品以外の部品としては、公知のものを用いることができる。
【００５４】
次に、本発明の装飾品および時計の具体的な構成の一例について説明する。
図４は、本発明を適用した腕時計の飾り縁を示す正面図、図５は、図４に示す飾り縁を備えた本発明の時計の一例を示す斜視図である。
図４に示すように、飾り縁１０は、上記の説明のように、着色層（着色部）４を有している。図示の構成では、着色層（着色部）４以外の部位（非着色部６）が、所定の文字パターンを形成している。
【００５５】
また、飾り縁１０の中央部付近には、後述する時計ケース２０内の文字盤を見るための窓７が形成されている。
また、飾り縁１０には、時計ケース２０を固定するための引っ掛け部８１、８２が形成されている。図示の構成では、引っ掛け部８１、８２は、窓７を介して対向するように配されている。
また、飾り縁１０には、後述するバンド３０を挿通させるための孔９１、９２が形成されている。
【００５６】
時計１００は、図５に示すように、前述した飾り縁１０と、文字盤、時計用針、ムーブメント等の各種部材が収納された時計ケース２０と、バンド３０とを有している。
時計ケース２０は、引っ掛け部８１、８２により、飾り縁１０に固定されている。このように時計ケース２０が固定されることにより、時計ケース２０内の文字盤を窓７から見ることができる。
【００５７】
バンド３０は、バンド本体３１と、バンド本体３１に対して相対的に移動可能に設置された遊革３２と、面ファスナ３３とを有している。遊革３２は、筒状の形状を有しており、その中空部にバンド本体３１が挿通されている。
また、バンド３０の端部３４は、図５に示すように、飾り縁１０の孔９１に挿入されている。このように、バンド３０が挿入されることにより、例えば、時計１００を腕に巻く際のバンドの長さを容易に調節することができる。そして、バンド３０は、端部３４付近において、遊革３２の中空部内に挿入され、固定される構成になっている。上記のように、バンド３０が挿入、固定されることにより、例えば、図５中の矢印方向に引っ張りの力が加わった場合においても、バンド３０が飾り縁１０から脱離したり、バンドの長さが変化するのを効果的に防止することができる。また、バンド３０の端部３４付近が遊革３２の中空部内に挿入されることにより、バンド３０の飾り縁１０からの脱離等はより効果的に防止される。
【００５８】
また、バンド３０の他方の端部３５は、孔９２に挿入されている。孔９２に挿入されたバンド本体３１は、面ファスナ３３により固定することが可能な構成になっている。これにより、例えば、使用時において、時計１００を腕等に確実に装着することができる。また、端部３５付近には、ストッパ３５１が設けられている。これにより、端部３５の孔９２からの不本意な脱離を効果的に防止することができる。なお、上記の説明では、バンドを挿通させるための孔を２つ有するものについて説明したが、例えば、このような孔は３つ以上形成されていてもよい。これにより、バンドを飾り縁により確実に固定し、飾り縁からのバンドの不本意な脱離をより確実に防止することができる。
【００５９】
次に、本発明の装飾品の製造方法、装飾品および時計の第２実施形態について説明する。
図２は、本発明の装飾品の製造方法の第２実施形態を示す断面図である。
以下、第２実施形態の装飾品の製造方法および該方法を用いて製造される第２実施形態の装飾品について、前記第１実施形態との相違点を中心に説明し、同様の事項の説明については、その説明を省略する。
図２に示すように、本実施形態の装飾品の製造方法は、主としてＡｌで構成され、かつ、その表面付近の少なくとも一部にＡｌの酸化被膜２２が形成された基材２（２ａ）の酸化被膜２２を着色する着色工程（２ｂ）と、着色された基材２の表面の一部にマスク５を被覆するマスキング工程（２ｃ）と、マスク５で被覆された基材２にエッチング処理を施し、着色された酸化被膜２２（着色層４）の一部を除去する酸化被膜除去工程（２ｄ）と、酸化被膜２２の一部が除去された基材２を成形し、少なくとも一部に湾曲部を形成する成形工程（２ｅ）と、前記酸化被膜除去工程で酸化被膜２２が除去された部位に、酸化被膜３を形成する酸化工程（２ｆ）と、マスク５を除去し、酸化被膜（酸化被膜２２、酸化被膜３）に封孔処理を施す工程（２ｇ）とを有する。すなわち、本実施形態の製造方法は、前述した第１実施形態においては、酸化工程（１ｅ）とマスク除去工程・封孔工程（１ｇ）との間で行う着色工程を、マスキング工程（２ｂ）の前に行うものとした以外は、前記実施形態と同様である。
【００６０】
このように、着色工程（２ｂ）を、マスキング工程（２ｃ）の前に行うことにより、最終的に得られる装飾品１Ｂは、凸状に形成された酸化被膜２２が着色されたものとなる。すなわち、前述した第１実施形態では、装飾品１Ａ表面の凹部に着色層４が形成されたのに対し、本実施形態では、装飾品１Ｂ表面の凸部に着色層４が形成される。
【００６１】
また、図示の構成では、酸化工程（２ｆ）の後、マスク除去工程・封孔工程（２ｇ）を行うものとしているが、例えば、これらの工程に、前述した第１実施形態での着色工程（１ｆ）と同様の工程を有していてもよい。これにより、例えば、装飾品１Ｂ表面の凹部に、着色層（着色部）４とは異なる色に着色された着色部（着色層）を形成することができる。その結果、得られる装飾品１Ｂの美的外観をさらに優れたものとすることができる。
【００６２】
次に、本発明の装飾品の製造方法、装飾品および時計の第３実施形態について説明する。
図３は、本発明の装飾品の製造方法の第３実施形態を示す断面図である。
以下、第３実施形態の装飾品の製造方法および該方法を用いて製造される第３実施形態の装飾品について、前記第１実施形態および第２実施形態との相違点を中心に説明し、同様の事項の説明については、その説明を省略する。
図３に示すように、本実施形態の装飾品の製造方法は、基部本体２１１の表面側に主としてＡｌで構成されたＡｌ層２１２を有し、かつ、該Ａｌ層２１２の表面付近の少なくとも一部にＡｌの酸化被膜２２が形成された基材２（３ａ）の酸化被膜２２の表面の一部に、マスク５を被覆するマスキング工程（３ｂ）と、マスク５で被覆された基材２にエッチング処理を施し、酸化被膜２２の一部を除去する酸化被膜除去工程（３ｃ）と、酸化被膜２２の一部が除去された基材２を成形し、少なくとも一部に湾曲部を形成する成形工程（３ｄ）と、前記酸化被膜除去工程で酸化被膜２２が除去された部位に、酸化被膜３を形成する酸化工程（３ｅ）と、酸化被膜３を着色する着色工程（３ｆ）と、マスク５を除去し、酸化被膜（酸化被膜２２、酸化被膜３）に封孔処理を施す工程（３ｇ）とを有する。すなわち、本実施形態の製造方法は、基材２として、基部本体２１１と、Ａｌ層２１２と、Ａｌの酸化被膜２２とを有するものを用いた以外は、前記第１実施形態と同様である。
【００６３】
このように、本発明では、主としてＡｌで構成された部位（層）を少なくとも一部に有するものであれば、いかなるものを基材として用いてもよい。言い換えると、基材２全体としては、Ａｌ以外の成分を主成分とする材料で構成されたものであってもよい。
このように、基材２として、基部本体２１１と、Ａｌ層２１２と、酸化被膜２２とを有するものを用いることにより、装飾品１Ｃの用途等に応じて、基部本体２１１の構成材料やＡｌ層２１２の厚さ等を選択することにより、基材２の性質（例えば、機械的強度、加工性、耐熱性、重量感等）を、容易に調整することができる。
【００６４】
基部本体２１１は、いかなる材料で構成されるものであってもよく、金属材料で構成されるものであっても、非金属材料で構成されるものであってもよい。
基部本体２１１が金属材料で構成される場合、特に優れた強度特性を有する装飾品１Ｃを提供することができる。
基部本体２１１が非金属材料で構成される場合、比較的軽量で携帯し易く、かつ、重厚な外観を有する装飾品１Ｃを提供することができる。
【００６５】
また、基部本体２１１が非金属材料で構成される場合、比較的容易に、所望の形状に成形することができる。
基部本体２１１を構成する金属材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ等の各種金属や、これらのうち少なくとも１種を含む合金等が挙げられる。この中でも特に、基部本体２１１が、Ｃｕ、Ｚｎ、Ｎｉまたはこれらのうち少なくとも１種を含む合金で構成されたものであると、基部本体２１１の加工性が向上し、基部本体２１１の成形の自由度がさらに増す。
【００６６】
また、基部本体２１１を構成する非金属材料としては、例えば、プラスチックやセラミックス、石材、木材等が挙げられる。
プラスチックとしては、各種熱可塑性樹脂、各種熱硬化性樹脂が挙げられる。
基部本体２１１がプラスチックで構成される場合、比較的軽量で携帯し易く、かつ、重厚な外観を有する装飾品１Ｃを得ることができる。
また、基部本体２１１がプラスチックで構成される場合、比較的容易に、所望の形状に成形することができる。このため、複雑な形状を有する装飾品１Ｃであっても、比較的容易に製造することができる。
【００６７】
Ａｌ層２１２は、主としてＡｌで構成されるものであればいかなるものであってもよい。例えば、Ａｌ層２１２は、実質的にＡｌのみで構成されるものであってもよいし、Ａｌ以外の元素（例えば、Ｃｕ、Ｍｎ、Ｓｉ、Ｍｇ、Ｚｎ等）を含む合金や化合物等を含むものであってもよい。前記のような元素を含むことにより、例えば、Ａｌ層２１２の強度、加工性、耐食性、光沢度等の特性を向上させることができる。
【００６８】
また、Ａｌ層２１２は、いかなる方法で形成されたものであってもよいが、Ａｌ層２１２の形成方法としては、例えば、電解メッキ、浸漬メッキ、無電解メッキ等の湿式メッキ法、熱ＣＶＤ、プラズマＣＶＤ、レーザーＣＶＤ等の化学蒸着法（ＣＶＤ）、真空蒸着、スパッタリング、イオンプレーティング等の乾式メッキ法、溶射、金属箔（Ａｌ箔）の接合等が挙げられる。
【００６９】
また、Ａｌ層２１２の平均厚さは、特に限定されないが、５〜３０μｍであるのが好ましく、２０〜３０μｍであるのがより好ましい。Ａｌ層２１２の平均厚さが前記下限値未満であると、酸化工程（３ｅ）において、十分な厚さの酸化被膜３を形成するのが困難になる可能性がある。一方、Ａｌ層２１２の平均厚さが前記上限値を超えると、Ａｌ層２１２の各部位における膜厚のバラツキが大きくなる傾向を示す。また、Ａｌ層２１２の内部応力が高くなり、クラックが発生し易くなる。
【００７０】
また、基部本体２１１は、異なる組成、特性を有する複数の層からなる積層体であってもよい。また、基部本体２１１とＡｌ層２１２との間には、少なくとも１層の中間層が設けられていてもよい。これにより、例えば、基部本体２１１とＡｌ層２１２との密着性を向上させることができる。また、基部本体２１１とＡｌ層２１２との間に中間層が設けられることにより、基部本体２１１とＡｌ層との電位差を緩和し、電位差による腐食（異種金属接触腐食）の発生をより効果的に防止することもできる。
【００７１】
以上、本発明の装飾品の製造方法、装飾品および時計の好適な実施形態について説明したが、本発明は、これらに限定されるものではない。
例えば、前述した実施形態では、着色工程、封孔工程、マスク除去工程を有するものとして説明したが、これらの工程は省略しても構わない。また、マスキング工程、酸化被膜除去工程、着色工程等の工程を、複数回くり返して行ってもよい。これにより、複雑な凹凸パターン、着色パターンを有する装飾品を得ることができる。
【００７２】
また、装飾品の表面の少なくとも一部には、耐食性、耐候性、耐水性、耐油性、耐磨耗性、耐変色性等を付与し、防錆、防汚、防曇、防傷等の効果を向上する保護層等が形成されていてもよい。
また、本発明の装飾品および時計は、前記実施形態で説明したような構成のものに限定されるものではない。例えば、本発明の装飾品は、前述したような飾り縁に限定されるものではなく、いかなるものであってもよい。
【００７３】
【実施例】
次に、本発明の具体的実施例について説明する。
１．  装飾品の製造
（実施例１）
以下に示すような方法により、装飾品（腕時計の飾り縁）を製造した。
【００７４】
［Ａ１］  まず、５０ｃｍ×５０ｃｍ×２ｍｍの平板状のＡｌ製の板材を用意し、その表面に酸化被膜を形成し、Ａｌ製の基部と、Ａｌの酸化被膜とで構成される基材を得た。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【００７５】
［Ａ２］  次に、前記［Ａ１］の工程で得られた基材の表面の一部に、マスクを所定の形状に形成した。
マスクは、スクリーン印刷法により、アクリル系樹脂で構成されたマスク剤を基材の表面に所定のパターンに印刷し、その後乾燥させることにより形成した。このようにして形成されたマスクの平均厚さは、５００μｍであった。
【００７６】
［Ａ３］  次に、マスクが被覆されていない部位の酸化被膜をウェットエッチングにより除去した（酸化被膜除去工程）。酸化被膜の除去は、５ｗｔ％水酸化ナトリウム水溶液（エッチング液）中に、マスクで被覆された基材を浸漬することにより行った。基材のエッチング液中への浸漬時間は、３分とした。
このような酸化被膜除去工程を終えた基材の、酸化被膜の一部が除去された側の面において、酸化被膜が形成されている領域の占める割合は、１０％であった。
【００７７】
また、このような酸化被膜除去工程により、所定のパターンにエッチングされた酸化被膜が残存する面において、酸化被膜が形成されている領域の占める割合は、１０％であった。
また、このような酸化被膜除去工程後において、酸化被膜は基部の表面の異なる複数個の領域に独立して存在しており、かつ、前記領域１個あたりの面積は１０００〜２０００ｍｍ２であった。
【００７８】
［Ａ４］    次に、前記工程［Ａ３］で酸化被膜の一部が除去された基材から、複数個の部材を打ち抜く、打ち抜き加工を施し、さらに、各部材に対して、曲げ加工を施すことにより、１枚の基材から、湾曲部を有する部材を複数個（約１００個）得た。本工程における打ち抜き加工、曲げ加工は、プレス加工により行った。また、本工程で得られた部材の湾曲部の曲率半径Ｒは、３０ｍｍであった。
【００７９】
［Ａ５］  次に、前記酸化被膜除去工程で酸化被膜が除去された部位に、酸化被膜を形成した。酸化被膜は、電解液として１５ｗｔ％硫酸を用いた陽極酸化処理を、液温：２０℃、電流密度：１．５Ａ／ｄｍ２、処理時間：６０分という条件で行うことにより形成した。形成された酸化被膜の平均厚さは、２０μｍであった。
【００８０】
［Ａ６］  次に、前記工程［Ａ５］で形成された酸化被膜に着色剤を付与することにより着色層を形成した。
酸化被膜への着色剤の付与は、液温：７０℃のアルミニウム用染料水溶液に、前記部材を１５分浸漬することにより行った。
【００８１】
［Ａ７］  その後、マスクを除去し、酸化被膜に封孔処理を施すことにより、装飾品（腕時計の飾り縁）を得た。
【００８２】
マスクの除去は、マスクが被覆された基材（装飾品）を、主として有機溶剤で構成されたマスク除去剤に浸漬することにより行った。マスク除去剤の温度、マスク除去剤への浸漬時間は、それぞれ２５℃、３０分であった。
【００８３】
封孔処理は、熱水からなる封孔浴中に、マスクを除去した基材を浸漬する方法により行った。封孔処理時における封孔浴（熱水）の温度は、９０℃、封孔浴（熱水）への基材の浸漬時間は、２０分間であった。
【００８４】
（実施例２）
以下に示すような方法により、装飾品（腕時計の飾り縁）を製造した。
［Ｂ１］  まず、５０ｃｍ×５０ｃｍ×２ｍｍの平板状のＡｌ製の板材を用意し、その表面に酸化被膜を形成し、Ａｌ製の基部と、Ａｌの酸化被膜とで構成される基材を得た。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【００８５】
［Ｂ２］  次に、基材の酸化被膜に着色剤を付与することにより着色層を形成した。
酸化被膜への着色剤の付与は、液温：７０℃のアルミニウム用染料水溶液に、前記基材を１５分浸漬することにより行った。
［Ｂ３］  次に、基材の表面の一部に、マスクを所定の形状に形成した。
マスクは、スクリーン印刷法により、アクリル系樹脂で構成されたマスク剤を基材の表面に所定のパターンに印刷し、その後乾燥させることにより形成した。このようにして形成されたマスクの平均厚さは、５００μｍであった。
【００８６】
［Ｂ４］  次に、マスクが被覆されていない部位の酸化被膜をウェットエッチングにより除去した（酸化被膜除去工程）。酸化被膜の除去は、５ｗｔ％水酸化ナトリウム水溶液（エッチング液）中に、マスクで被覆された基材を浸漬することにより行った。基材のエッチング液中への浸漬時間は３分とした。
このような酸化被膜除去工程を終えた基材の、酸化被膜の一部が除去された側の面において、酸化被膜が形成されている領域の占める割合は、１０％であった。
【００８７】
また、このような酸化被膜除去工程により、所定のパターンにエッチングされた酸化被膜が残存する面において、酸化被膜が形成されている領域の占める割合は、１０％であった。
また、このような酸化被膜除去工程後において、酸化被膜は基部の表面の異なる複数個の領域に独立して存在しており、かつ、前記領域１個あたりの面積は１０００〜２０００ｍｍ２であった。
【００８８】
［Ｂ５］    次に、前記工程［Ｂ４］で酸化被膜の一部が除去された基材から、複数個の部材を打ち抜く、打ち抜き加工を施し、さらに、各部材に対して、曲げ加工を施すことにより、１枚の基材から、湾曲部を有する部材を複数個（約１００個）得た。本工程における打ち抜き加工、曲げ加工は、プレス加工により行った。また、本工程で得られた部材の湾曲部の曲率半径Ｒは、３０ｍｍであった。
【００８９】
［Ｂ６］  次に、前記酸化被膜除去工程で酸化被膜が除去された部位に、酸化被膜を形成した。酸化被膜は、電解液として１５ｗｔ％硫酸を用いた陽極酸化処理を、液温：２０℃、電流密度：１．５Ａ／ｄｍ２、処理時間：６０分という条件で行うことにより形成した。形成された酸化被膜の平均厚さは、２０μｍであった。
【００９０】
［Ｂ７］  その後、マスクを除去し、酸化被膜に封孔処理を施すことにより、装飾品（腕時計の飾り縁）を得た。
マスクの除去は、マスクが被覆された基材（装飾品）を、主として有機溶剤で構成されたマスク除去剤に浸漬することにより行った。マスク除去剤の温度、マスク除去剤への浸漬時間は、それぞれ２５℃、３０分であった。
封孔処理は、熱水からなる封孔浴中に、マスクを除去した基材を浸漬する方法により行った。封孔処理時における封孔浴（熱水）の温度は、９０℃、封孔浴（熱水）への基材の浸漬時間は、２０分間であった。
【００９１】
（実施例３）
以下に示すような方法により、装飾品（腕時計の飾り縁）を製造した。
［Ｃ１］  まず、５０ｃｍ×５０ｃｍ×２ｍｍの平板状のチタン合金製の板材を用意した。
この板材の表面に、主としてＡｌで構成されたＡｌ層を形成した。Ａｌ層は、半溶融圧延（クラット材）により形成した。形成されたＡｌ層の平均厚さは、１０００μｍであった。
【００９２】
このようにして形成されたＡｌ層の表面に酸化被膜を形成し、チタン合金製の基部本体と、Ａｌ層と、Ａｌの酸化被膜とで構成される基材を得た。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【００９３】
［Ｃ２］  次に、前記［Ｃ１］の工程で得られた基材の表面の一部に、マスクを所定の形状に形成した。
マスクは、スクリーン印刷法により、アクリル系樹脂で構成されたマスク剤を基材の表面に所定のパターンに印刷し、その後乾燥させることにより形成した。このようにして形成されたマスクの平均厚さは、５００μｍであった。
【００９４】
［Ｃ３］  次に、マスクが被覆されていない部位の酸化被膜をウェットエッチングにより除去した（酸化被膜除去工程）。酸化被膜の除去は、５ｗｔ％水酸化ナトリウム水溶液（エッチング液）中に、マスクで被覆された基材を浸漬することにより行った。基材のエッチング液中への浸漬時間は、３分とした。
このような酸化被膜除去工程を終えた基材の、酸化被膜の一部が除去された側の面において、酸化被膜が形成されている領域の占める割合は、１０％であった。
【００９５】
また、このような酸化被膜除去工程により、所定のパターンにエッチングされた酸化被膜が残存する面において、酸化被膜が形成されている領域の占める割合は、１０％であった。
また、このような酸化被膜除去工程後において、酸化被膜は基部の表面の異なる複数個の領域に独立して存在しており、かつ、前記領域１個あたりの面積は１０００〜２０００ｍｍ２であった。
【００９６】
［Ｃ４］    次に、前記工程［Ｃ３］で酸化被膜の一部が除去された基材から、複数個の部材を打ち抜く、打ち抜き加工を施し、さらに、各部材に対して、曲げ加工を施すことにより、１枚の基材から、湾曲部を有する部材を複数個（約１００個）得た。本工程における打ち抜き加工、曲げ加工は、プレス加工により行った。また、本工程で得られた部材の湾曲部の曲率半径Ｒは、３０ｍｍであった。
【００９７】
［Ｃ５］  次に、前記酸化被膜除去工程で酸化被膜が除去された部位に、酸化被膜を形成した。酸化被膜は、電解液として１５ｗｔ％硫酸を用いた陽極酸化処理を、液温：２０℃、電流密度：１．５Ａ／ｄｍ２、処理時間：６０分という条件で行うことにより形成した。形成された酸化被膜の平均厚さは、２０μｍであった。
【００９８】
［Ｃ６］  次に、前記工程［Ｃ５］で形成された酸化被膜に着色剤を付与することにより着色層を形成した。
酸化被膜への着色剤の付与は、液温：７０℃のアルミニウム用染料水溶液に、前記部材を１５分浸漬することにより行った。
【００９９】
［Ｃ７］  その後、マスクを除去し、酸化被膜に封孔処理を施すことにより、装飾品（腕時計の飾り縁）を得た。
マスクの除去は、マスクが被覆された基材（装飾品）を、主として有機溶剤で構成されたマスク除去剤に浸漬することにより行った。マスク除去剤の温度、マスク除去剤への浸漬時間は、それぞれ２５℃、３０分であった。
封孔処理は、熱水からなる封孔浴中に、マスクを除去した基材を浸漬する方法により行った。封孔処理時における封孔浴（熱水）の温度は、９０℃、封孔浴（熱水）への基材の浸漬時間は、２０分間であった。
【０１００】
（実施例４）
以下に示すような方法により、装飾品（腕時計の文字盤）を製造した。
［Ｄ１］  まず、５０ｃｍ×５０ｃｍ×２ｍｍの平板状のＡｌ製の板材を用意し、その表面に酸化被膜を形成し、Ａｌ製の基部と、Ａｌの酸化被膜とで構成される基材を得た。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【０１０１】
［Ｄ２］  次に、前記［Ｄ１］の工程で得られた基材の表面の一部に、マスクを所定の形状に形成した。
マスクは、スクリーン印刷法により、アクリル系樹脂で構成されたマスク剤を基材の表面に所定のパターンに印刷し、その後乾燥させることにより形成した。このようにして形成されたマスクの平均厚さは、５００μｍであった。
【０１０２】
［Ｄ３］  次に、マスクが被覆されていない部位の酸化被膜をウェットエッチングにより除去した（酸化被膜除去工程）。酸化被膜の除去は、５ｗｔ％水酸化ナトリウム水溶液（エッチング液）中に、マスクで被覆された基材を浸漬することにより行った。基材のエッチング液中への浸漬時間は、３分とした。
このような酸化被膜除去工程を終えた基材の、酸化被膜の一部が除去された側の面において、酸化被膜が形成されている領域の占める割合は、１０％であった。
【０１０３】
このような酸化被膜除去工程により、所定のパターンにエッチングされた酸化被膜が残存する面において、酸化被膜が形成されている領域の占める割合は、１０％であった。
また、このような酸化被膜除去工程後において、酸化被膜は基部の表面の異なる複数個の領域に独立して存在しており、かつ、前記領域１個あたりの面積は５００〜１０００ｍｍ２であった。
【０１０４】
［Ｄ４］    次に、前記工程［Ｄ３］で酸化被膜の一部が除去された基材から、複数個の部材を打ち抜く、打ち抜き加工を施し、さらに、各部材に対して、曲げ加工を施すことにより、１枚の基材から、湾曲部を有する部材を複数個（１００個）得た。本工程における打ち抜き加工、曲げ加工は、プレス加工により行った。また、本工程で得られた部材の湾曲部の曲率半径Ｒは、１００００ｍｍであった。
【０１０５】
［Ｄ５］  次に、前記酸化被膜除去工程で酸化被膜が除去された部位に、酸化被膜を形成した。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【０１０６】
［Ｄ６］  次に、前記工程［Ｄ５］で形成された酸化被膜に着色剤を付与することにより着色層を形成した。
酸化被膜への着色剤の付与は、液温：７０℃のアルミニウム用染料水溶液に、前記部材を１５分浸漬することにより行った。
【０１０７】
［Ｄ７］  その後、マスクを除去し、酸化被膜に封孔処理を施すことにより、装飾品（腕時計の文字盤）を得た。
マスクの除去は、マスクが被覆された基材（装飾品）を、主として有機溶剤で構成されたマスク除去剤に浸漬することにより行った。マスク除去剤の温度、マスク除去剤への浸漬時間は、それぞれ２５℃、３０分であった。
封孔処理は、熱水からなる封孔浴中に、マスクを除去した基材を浸漬する方法により行った。封孔処理時における封孔浴（熱水）の温度は、９０℃、封孔浴（熱水）への基材の浸漬時間は、２０分間であった。
【０１０８】
（実施例５）
以下に示すような方法により、装飾品（腕時計の文字盤）を製造した。
［Ｅ１］  まず、５０ｃｍ×５０ｃｍ×２ｍｍの平板状のＡｌ製の板材を用意し、その表面に酸化被膜を形成し、Ａｌ製の基部と、Ａｌの酸化被膜とで構成される基材を得た。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【０１０９】
［Ｅ２］  次に、基材の酸化被膜に着色剤を付与することにより着色層を形成した。
酸化被膜への着色剤の付与は、液温：７０℃のアルミニウム用染料水溶液に、前記基材を１５分浸漬することにより行った。
［Ｅ３］  次に、基材の表面の一部に、マスクを所定の形状に形成した。
マスクは、スクリーン印刷法により、アクリル系樹脂で構成されたマスク剤を基材の表面に所定のパターンに印刷し、その後乾燥させることにより形成した。このようにして形成されたマスクの平均厚さは、５００μｍであった。
【０１１０】
［Ｅ４］  次に、マスクが被覆されていない部位の酸化被膜をウェットエッチングにより除去した（酸化被膜除去工程）。酸化被膜の除去は、５ｗｔ％水酸化ナトリウム水溶液（エッチング液）中に、マスクで被覆された基材を浸漬することにより行った。基材のエッチング液中への浸漬時間は、３分とした。
このような酸化被膜除去工程を終えた基材の、酸化被膜の一部が除去された側の面において、酸化被膜が形成されている領域の占める割合は、１０％であった。
【０１１１】
また、このような酸化被膜除去工程により、所定のパターンにエッチングされた酸化被膜が残存する面において、酸化被膜が形成されている領域の占める割合は、１０％であった。
また、このような酸化被膜除去工程後において、酸化被膜は基部の表面の異なる複数個の領域に独立して存在しており、かつ、前記領域１個あたりの面積は５００〜１０００ｍｍ２であった。
【０１１２】
［Ｅ５］    次に、前記工程［Ｅ４］で酸化被膜の一部が除去された基材から、複数個の部材を打ち抜く、打ち抜き加工を施し、さらに、各部材に対して、曲げ加工を施すことにより、１枚の基材から、湾曲部を有する部材を複数個（１００個）得た。本工程における打ち抜き加工、曲げ加工は、プレス加工により行った。また、本工程で得られた部材の湾曲部の曲率半径Ｒは、１００００ｍｍであった。
【０１１３】
［Ｅ６］  次に、前記酸化被膜除去工程で酸化被膜が除去された部位に、酸化被膜を形成した。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【０１１４】
［Ｅ７］  その後、マスクを除去し、酸化被膜に封孔処理を施すことにより、装飾品（腕時計の文字盤）を得た。
マスクの除去は、マスクが被覆された基材（装飾品）を、主として有機溶剤で構成されたマスク除去剤に浸漬することにより行った。マスク除去剤の温度、マスク除去剤への浸漬時間は、それぞれ２５℃、３０分であった。
封孔処理は、熱水からなる封孔浴中に、マスクを除去した基材を浸漬する方法により行った。封孔処理時における封孔浴（熱水）の温度は、９０℃、封孔浴（熱水）への基材の浸漬時間は、２０分間であった。
【０１１５】
（実施例６）
以下に示すような方法により、装飾品（腕時計の文字盤）を製造した。
［Ｆ１］  まず、５０ｃｍ×５０ｃｍ×２ｍｍの平板状のチタン合金製の板材を用意した。
この板材の表面に、主としてＡｌで構成されたＡｌ層を形成した。Ａｌ層は、半溶融圧延（クラット材）により形成した。形成されたＡｌ層の平均厚さは、１０００μｍであった。
【０１１６】
このようにして形成されたＡｌ層の表面に酸化被膜を形成し、チタン合金製の基部本体と、Ａｌ層と、Ａｌの酸化被膜とで構成される基材を得た。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【０１１７】
［Ｆ２］  次に、前記［Ｆ１］の工程で得られた基材の表面の一部に、マスクを所定の形状に形成した。
マスクは、スクリーン印刷法により、アクリル系樹脂で構成されたマスク剤を基材の表面に所定のパターンに印刷し、その後乾燥させることにより形成した。このようにして形成されたマスクの平均厚さは、５００μｍであった。
【０１１８】
［Ｆ３］  次に、マスクが被覆されていない部位の酸化被膜をウェットエッチングにより除去した（酸化被膜除去工程）。酸化被膜の除去は、５ｗｔ％水酸化ナトリウム水溶液（エッチング液）中に、マスクで被覆された基材を浸漬することにより行った。基材のエッチング液中への浸漬時間は、３分とした。
このような酸化被膜除去工程を終えた基材の、酸化被膜の一部が除去された側の面において、酸化被膜が形成されている領域の占める割合は、１０％であった。
【０１１９】
また、このような酸化被膜除去工程により、所定のパターンにエッチングされた酸化被膜が残存する面において、酸化被膜が形成されている領域の占める割合は、１０％であった。
また、このような酸化被膜除去工程後において、酸化被膜は基部の表面の異なる複数個の領域に独立して存在しており、かつ、前記領域１個あたりの面積は５００〜１０００ｍｍ２であった。
【０１２０】
［Ｆ４］    次に、前記工程［Ｆ３］で酸化被膜の一部が除去された基材から、複数個の部材を打ち抜く、打ち抜き加工を施し、さらに、各部材に対して、曲げ加工を施すことにより、１枚の基材から、湾曲部を有する部材を複数個（１００個）得た。本工程における打ち抜き加工、曲げ加工は、プレス加工により行った。また、本工程で得られた部材の湾曲部の曲率半径Ｒは、１００００ｍｍであった。
【０１２１】
［Ｆ５］  次に、前記酸化被膜除去工程で酸化被膜が除去された部位に、酸化被膜を形成した。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【０１２２】
［Ｆ６］  次に、前記工程［Ｆ５］で形成された酸化被膜に着色剤を付与することにより着色層を形成した。
酸化被膜への着色剤の付与は、液温：７０℃のアルミニウム用染料水溶液に、前記部材を１５分浸漬することにより行った。
【０１２３】
［Ｆ７］  その後、マスクを除去し、酸化被膜に封孔処理を施すことにより、装飾品（腕時計の文字盤）を得た。
マスクの除去は、マスクが被覆された基材（装飾品）を、主として有機溶剤で構成されたマスク除去剤に浸漬することにより行った。マスク除去剤の温度、マスク除去剤への浸漬時間は、それぞれ２５℃、３０分であった。
封孔処理は、熱水からなる封孔浴中に、マスクを除去した基材を浸漬する方法により行った。封孔処理時における封孔浴（熱水）の温度は、９０℃、封孔浴（熱水）への基材の浸漬時間は、２０分間であった。
【０１２４】
（比較例１）
以下に示すような方法により、装飾品（腕時計の飾り縁）を製造した。
［Ｇ１］  まず、６．５ｃｍ×２．５ｃｍ×２ｍｍの平板状のＡｌ製の板材を用意し、曲げ加工を施すことにより、湾曲部を有する部材を得た。本工程における打ち抜き加工、曲げ加工は、プレス加工により行った。また、本工程で得られた部材の湾曲部の曲率半径Ｒは、３０ｍｍであった。
【０１２５】
［Ｇ２］  その表面に酸化被膜を形成し、Ａｌ製の基部と、Ａｌの酸化被膜とで構成される基材を得た。酸化被膜は、電解液として１５ｗｔ％硫酸を用いた陽極酸化処理を、液温：２０℃、電流密度：１．５Ａ／ｄｍ２、処理時間：３０分という条件で行うことにより形成した。形成された酸化被膜の平均厚さは、１０μｍであった。
【０１２６】
［Ｇ３］  次に、前記［Ａ２］の工程で得られた基材の表面の一部に、マスクを所定の形状に形成した。
マスクは、スクリーン印刷法により、アクリル系樹脂で構成されたマスク剤を基材の表面に所定のパターンに印刷し、その後乾燥させることにより形成した。このようにして形成されたマスクの平均厚さは、５００μｍであった。
スクリーン印刷は製品が湾曲している為、４回に分けて行った。
【０１２７】
［Ｇ４］  次に、マスクが被覆されていない部位の酸化被膜をウェットエッチングにより除去した（酸化被膜除去工程）。酸化被膜の除去は、５ｗｔ％水酸化ナトリウム水溶液（エッチング液）中に、マスクで被覆された基材を浸漬することにより行った。基材のエッチング液中への浸漬時間は、３分とした。
このような酸化被膜除去工程を終えた基材の、酸化被膜の一部が除去された側の面において、酸化被膜が形成されている領域の占める割合は、１０％であった。
また、このような酸化被膜除去工程により、所定のパターンにエッチングされた酸化被膜が残存する面において、酸化被膜が形成されている領域の占める割合は、１０％であった。
【０１２８】
［Ｇ５］  前記酸化被膜除去工程で酸化被膜が除去された部位に、酸化被膜を形成した。酸化被膜は、電解液として１５ｗｔ％硫酸を用いた陽極酸化処理を、液温：２０℃、電流密度：１．５Ａ／ｄｍ２、処理時間：６０分という条件で行うことにより形成した。形成された酸化被膜の平均厚さは、２０μｍであった。
【０１２９】
［Ｇ６］  次に、前記工程［Ａ５］で形成された酸化被膜に着色剤を付与することにより着色層を形成した。
酸化被膜への着色剤の付与は、液温：７０℃のアルミニウム用染料水溶液に、前記部材を１５分浸漬することにより行った。
【０１３０】
［Ｇ７］  その後、マスクを除去し、酸化被膜に封孔処理を施すことにより、装飾品（腕時計の飾り縁）を得た。
マスクの除去は、マスクが被覆された基材（装飾品）を、主として有機溶剤で構成されたマスク除去剤に浸漬することにより行った。マスク除去剤の温度、マスク除去剤への浸漬時間は、それぞれ２５℃、３０分であった。
封孔処理は、熱水からなる封孔浴中に、マスクを除去した基材を浸漬する方法により行った。封孔処理時における封孔浴（熱水）の温度は、９０℃、封孔浴（熱水）への基材の浸漬時間は、２０分間であった。
【０１３１】
（比較例２）
マスクの形成をタコ印刷により行った以外は、前記比較例１と同様にして装飾品を製造した。
各実施例および各比較例の装飾品の構成を表１にまとめて示す。
【０１３２】
【表１】
2005015898.tif 000003
【０１３３】
２．装飾品の一般外観評価
上記各実施例および各比較例で製造した装飾品について、目視および顕微鏡による観察を行い、これらの外観を以下の４段階の基準に従い、評価した。
◎：外観優良（表面付近に割れ・ひびが認められない）。
○：外観良（表面付近に割れ・ひびがほとんど認められない）。
△：外観やや不良（表面付近に割れ・ひびがはっきりと認められる）。
×：外観不良（表面付近に割れ・ひびが顕著に認められる）。
【０１３４】
３．文字、模様部の外観評価
上記各実施例および各比較例で製造した装飾品について、目視および顕微鏡による観察を行い、これらの外観を以下の４段階の基準に従い、評価した。
◎：外観優良
○：外観良
△：外観やや不良
×：外観不良
これらの結果を表２に示す。
【０１３５】
【表２】
2005015898.tif 000004
【０１３６】
表２から明らかなように、本発明の装飾品は、いずれも優れた美的外観を有していた。
また、実施例１〜６の装飾品について、耐食性、耐擦傷性の評価を行った。
耐食性の評価は、以下のようにして行った。
すなわち、上記各実施例で製造した装飾品を、大気雰囲気中で、２００℃×８時間の加熱を行った。その後、各装飾品を放冷し、目視および顕微鏡による観察を行い、これらの外観を評価した。
【０１３７】
また、耐擦傷性の評価は、以下のようにして行った。
すなわち、ステンレス製のブラシを、各装飾品の表面に押し付け、５０往復摺動させた。このときの押し付け荷重は、０．２ｋｇｆであった。その後、装飾品の表面を目視により観察し、これらの外観を評価した。
上記のような耐食性、耐擦傷性の評価を行った結果、本発明の装飾品は、いずれも、優れた耐食性、耐擦傷性を示した。
また、本発明では、いずれも、装飾品の生産性に優れていた。また、本発明の装飾品は、いずれも、ザラツキ感のない、優れた触感を有していた。
【０１３８】
これに対し、比較例の装飾品は、美的外観に劣っていた。また、比較例では、いずれも、装飾品の生産性に劣っていた。
特に、比較例１の装飾品では、着色層（マスク）の形成部位の位置精度が低く、特に美的外観に劣っていた。また、マスクの形成をタコ印刷により行った比較例２の装飾品では、美的外観は比較例１の装飾品に比べやや改善されたものの、生産性が特に劣っていた。
【図面の簡単な説明】
【図１】本発明の装飾品の製造方法の第１実施形態を模式的に示す断面図である。
【図２】本発明の装飾品の製造方法の第２実施形態を模式的に示す断面図である。
【図３】本発明の装飾品の製造方法の第３実施形態を模式的に示す断面図である。
【図４】本発明の装飾品の一例を示す正面図である。
【図５】本発明の時計の一例を示す斜視図である。
【符号の説明】
１Ａ、１Ｂ、１Ｃ……装飾品
２……基材
２１……基部
２１１……基部本体
２１２……Ａｌ層
２２……酸化被膜
３……酸化被膜
４……着色層
５……マスク
６……非着色部
７……窓
８１、８２……引っ掛け部
９１……孔
９２……孔
１０……飾り縁
２０……時計ケース
３０……バンド
３１……バンド本体
３２……遊革
３３……面ファスナ
３４……端部
３５……端部
３５１……ストッパ
１００……時計
【図１】
2005015898.tif 000005
【図２】
2005015898.tif 000006
【図３】
2005015898.tif 000007
【図４】
2005015898.tif 000008
【図５】
2005015898.tif 000009